(57)【特許請求の範囲】
【請求項１】
（メタ）アクリル酸アルキルエステル単量体に由来の構成単位、及び全構成単位の総質量に占める比率が１０〜５０質量％であって水酸基を有する単量体に由来の構成単位を含む（メタ）アクリル系ポリマー（Ａ）と、
（メタ）アクリル酸アルキルエステル単量体に由来の構成単位、及び全構成単位の総質量に占める比率が１０〜５０質量％であって水酸基を有する単量体に由来の構成単位を含み、重量平均分子量（Ｍｗ）が２５００以上１００００以下である（メタ）アクリル系オリゴマー（Ｂ）と、
を含有し、前記（メタ）アクリル系ポリマー（Ａ）及び前記（メタ）アクリル系オリゴマー（Ｂ）の少なくとも一方は、更に、極性基としてアミノ基、アミド基、及びアルコキシ基から選ばれる少なくとも１つを含む極性基含有単量体に由来の構成単位を含み、
前記極性基含有単量体に由来の構成単位を含む前記（メタ）アクリル系ポリマー（Ａ）又は前記（メタ）アクリル系オリゴマー（Ｂ）の各々に占める、極性基含有単量体に由来の構成単位の比率が、ポリマー又はオリゴマーの全構成単位の総質量に対して６〜５０質量％である粘着剤組成物。
【請求項２】
前記極性基含有単量体は、Ｎ−ビニルピロリドン、Ｎ−ビニルカプロラクタム、及び２−メトキシエチルアクリレートの少なくとも１つである請求項１に記載の粘着剤組成物。
【請求項３】
前記（メタ）アクリル系ポリマー（Ａ）及び前記（メタ）アクリル系オリゴマー（Ｂ）の少なくとも一方の、前記（メタ）アクリル酸アルキルエステル単量体におけるアルキル部位の炭素数が２〜８である請求項１又は請求項２に記載の粘着剤組成物。
【請求項４】
前記（メタ）アクリル系ポリマー（Ａ）及び前記（メタ）アクリル系オリゴマー（Ｂ）の少なくとも一方の、前記水酸基を有する単量体は、アルキル部位の炭素数が１〜５のヒドロキシアルキル（メタ）アクリレートである請求項１〜請求項３のいずれか１項に記載の粘着剤組成物。
【請求項５】
請求項１〜請求項４のいずれか１項に記載の粘着剤組成物が架橋剤と反応して形成された架橋構造を含む粘着剤層を有する粘着シート。
【請求項６】
シート状の光学部材と、
前記光学部材の少なくとも一方の側に設けられ、請求項１〜請求項４のいずれか１項に記載の粘着剤組成物が架橋剤と反応して形成された架橋構造を含む粘着剤層と、
を有する光学用積層シート。
【発明の詳細な説明】
【技術分野】
【０００１】
本発明は、粘着剤組成物、粘着シート、及び光学用積層シートに関する。
【背景技術】
【０００２】
近年、携帯電話などのモバイル端末、パーソナルコンピュータ、家電製品等の入力部位となるタッチパネル、液晶やＰＤＰ等を使用した画像表示装置、その他光学用フィルムなどの分野において、プラスチックフィルムを積層して高機能化する試みが広く行なわれている。
【０００３】
このようにプラスチックフィルムが積層された積層フィルムは、一般に、種々の特性を有するフィルムが粘着剤を介して積層されることにより作製されるが、各層間に使用される粘着剤組成物も、積層フィルムの高機能化に対応した諸機能が要求されている。
【０００４】
例えば、タッチパネル用途においては、ポリカーボネート等の透明プラスチック基板と、導電性のポリエチレンテレフタレートフィルム（以下、ＰＥＴフィルムという。）との貼り合わせや、導電性ＰＥＴフィルムとハードコートフィルムとの貼り合わせに粘着剤組成物が両面テープの形態で使用されている。
【０００５】
具体的には、特定の構造を有するアクリル系ポリマーとオリゴマーとをブレンドした粘着剤組成物、及び該粘着剤組成物層を透明基材の両面に形成した両面テープが開示されている（例えば、特許文献１〜２参照）。この粘着剤組成物層は、タッチパネル用途に適用した場合に、高温下の使用においてもポリカーボネート板からの発生ガスによる粘着剤の発泡や膨れが抑えられるとされている。
【０００６】
タッチパネルの入力方式としては、種々の方式が知られているが、現在では「抵抗膜方式」及び「静電容量方式」が主流となっている。耐久性が高く、透明度が高い静電容量方式においては、ＩＴＯ層が直接粘着剤層に接した構造を有しているため、金属に対する腐食性の低い粘着剤が必要とされている。
【０００７】
また、上記のような、アクリル系ポリマーとオリゴマーとをブレンドした粘着剤組成物は、他に偏光板等の光学部材等の貼り合わせ等の用途にも使用することができる。例えば、被着体との密着性に優れ、応力緩和性に優れた粘着剤組成物として、（メタ）アクリル酸エステル系共重合体、（メタ）アクリル酸エステル系オリゴマー及び架橋剤成分を含有する組成物が開示されている（例えば、特許文献３参照）。
【０００８】
一方、表示装置等の光学部材やタッチパネル等の光学用途では、高温高湿条件下に置かれることが多い。ところが、高温高湿条件下に曝されると、水分が粘着剤層に浸入し、粘着剤層が白化する問題がある。このような白化現象に対して、樹脂に特定のモノマーを共重合することで高温高湿条件下での透明性を容易に回復する粘着シートが開示されている（例えば、特許文献４参照）。
【先行技術文献】
【特許文献】
【０００９】
【特許文献１】特開２００５−２５５８７７号公報
【特許文献２】特開２００５−１５５２４号公報
【特許文献３】特開２００１−３３５７６７号公報
【特許文献４】特開２００２−３２７１６０号公報
【発明の概要】
【発明が解決しようとする課題】
【００１０】
しかしながら、上記従来の技術のように、樹脂のモノマー成分として特定のモノマーを含める場合にそれが多量になると、透明性は良化しても、樹脂の特性が変化して粘着剤として本来有するべき接着性が失われやすい。例えば、ポリマーの重合成分として水酸基などの親水性基を持つモノマーの重合比率を高め、ポリマー自体の親水性を向上させることで、白化現象は改善されるが、例えばＩＴＯ層と密着された際にＩＴＯ層との接着性が充分に得られない。
【００１１】
また、白化現象を抑えるため、重量平均分子量が２５００に満たない低分子量の特定の化合物を組成物に直接添加した場合には、その化合物が粘着剤組成物の表面にブリードアウトしやすく、結果として白化現象の抑制効果に乏しいとの課題もある。
【００１２】
本発明は、上記に鑑みなされたものであり、高温高湿環境下での白化現象を防ぎ、透明性及びＩＴＯ（Indium Tin Oxide）層との接着性に優れた粘着剤組成物及び粘着シート、並びに使用環境に関わらず、長期に亘る耐久性をそなえた光学用積層シートを提供することを目的とし、該目的を達成することを課題とする。
【課題を解決するための手段】
【００１３】
前記課題を達成するための具体的手段は以下の通りである。
＜１＞  （メタ）アクリル酸アルキルエステル単量体に由来の構成単位、及び全構成単位の総質量に占める比率が１０〜５０質量％であって水酸基を有する単量体に由来の構成単位を含む（メタ）アクリル系ポリマー（Ａ）と、（メタ）アクリル酸アルキルエステル単量体に由来の構成単位、及び全構成単位の総質量に占める比率が１０〜５０質量％であって水酸基を有する単量体に由来の構成単位を含み、重量平均分子量（Ｍｗ）が２５００以上１００００以下である（メタ）アクリル系オリゴマー（Ｂ）と、を含有し、
前記（メタ）アクリル系ポリマー（Ａ）及び前記（メタ）アクリル系オリゴマー（Ｂ）の少なくとも一方は、更に、極性基としてアミノ基、アミド基、及びアルコキシ基から選ばれる少なくとも１つを含む極性基含有単量体に由来の構成単位を含み、前記極性基含有単量体に由来の構成単位を含む前記（メタ）アクリル系ポリマー（Ａ）又は前記（メタ）アクリル系オリゴマー（Ｂ）の各々に占める、極性基含有単量体に由来の構成単位の比率が、ポリマー又はオリゴマーの全構成単位の総質量に対して６〜５０質量％である粘着剤組成物である。
【００１４】
＜２＞  前記極性基含有単量体は、Ｎ−ビニルピロリドン、Ｎ−ビニルカプロラクタム、及び２−メトキシエチルアクリレートの少なくとも１つである前記＜１＞に記載の粘着剤組成物である。
【００１５】
＜３＞  前記（メタ）アクリル系ポリマー（Ａ）及び前記（メタ）アクリル系オリゴマー（Ｂ）の少なくとも一方の、前記（メタ）アクリル酸アルキルエステル単量体におけるアルキル部位の炭素数が２〜８である前記＜１＞又は前記＜２＞に記載の粘着剤組成物である。
【００１６】
＜４＞  前記（メタ）アクリル系ポリマー（Ａ）及び前記（メタ）アクリル系オリゴマー（Ｂ）の少なくとも一方の、前記水酸基を有する単量体は、アルキル部位の炭素数が１〜５のヒドロキシアルキル（メタ）アクリレートである前記＜１＞〜前記＜３＞のいずれか１つに記載の粘着剤組成物である。
【００１７】
＜５＞  前記＜１＞〜前記＜４＞のいずれか１つに記載の粘着剤組成物が架橋剤と反応して形成された架橋構造を含む粘着剤層を有する粘着シートである。
【００１８】
＜６＞  シート状の光学部材と、前記光学部材の少なくとも一方の側に設けられ、前記＜１＞〜前記＜４＞のいずれか１つに記載の粘着剤組成物が架橋剤と反応して形成された架橋構造を含む粘着剤層と、を有する光学用積層シートである。
【発明の効果】
【００１９】
本発明によれば、高温高湿環境下での白化現象を防ぎ、透明性及びＩＴＯ層との接着性に優れた粘着剤組成物及び粘着シートを提供することができる。また、
本発明によれば、使用環境に関わらず、長期に亘る耐久性をそなえた光学用積層シートを提供することができる。
【図面の簡単な説明】
【００２０】
【図１】本発明の粘着シートの一例である両面粘着シートの概略構成を示す断面図である。
【図２】本発明の光学用積層シートの一例であるタッチパネルの概略構成を示す断面図である。
【発明を実施するための形態】
【００２１】
以下、本発明の粘着剤組成物、並びにこれを用いた粘着シート及び光学用積層シートについて詳細に説明する。
【００２２】
＜粘着剤組成物＞
本発明の粘着剤組成物は、少なくとも、（メタ）アクリル酸アルキルエステル単量体に由来の構成単位と水酸基を有する単量体に由来の構成単位とを含む（メタ）アクリル系ポリマー（Ａ）と、（メタ）アクリル酸アルキルエステル単量体に由来の構成単位と水酸基を有する単量体に由来の構成単位とを含み、重量平均分子量（Ｍｗ）が２５００以上１００００以下である（メタ）アクリル系オリゴマー（Ｂ）とを用いて構成され、（メタ）アクリル系ポリマー（Ａ）及び（メタ）アクリル系オリゴマー（Ｂ）の各々に含まれる「水酸基を有する単量体」に由来の構成単位の含有比率は、ポリマー又はオリゴマーを構成するモノマー由来の構成単位の総質量に対して１０〜５０質量％の範囲とする。また、（メタ）アクリル系ポリマー（Ａ）及び（メタ）アクリル系オリゴマー（Ｂ）の一方又は両方には、更に、極性基としてアミノ基及びアルコキシ基の少なくとも一方を含む極性基含有単量体に由来の構成単位が含まれている。
さらに、（メタ）アクリル系ポリマー（Ａ）及び／又は（メタ）アクリル系オリゴマー（Ｂ）が極性基含有単量体に由来の構成単位を含む場合、極性基含有単量体に由来の構成単位は、ポリマー（Ａ）中のモノマー由来の全構成単位の総質量又はオリゴマー（Ｂ）中のモノマー由来の全構成単位の総質量に対して、いずれも６〜５０質量％の範囲で含有されている。
【００２３】
また、本発明の粘着剤組成物は、（メタ）アクリル系ポリマー（Ａ）及び（メタ）アクリル系オリゴマー（Ｂ）のほか、必要に応じて、更に、架橋剤や促進剤、その他添加剤などの他の成分を含んでいてもよい。
【００２４】
高温高湿環境などの水分量の多い環境条件下に曝された場合にその水分が粘着剤組成物に入り込んで低温時等の条件下で白化する現象を防ぐには、水酸基などの親水性基を存在させてポリマー成分等に親水性を持たせることが有用であるが、（メタ）アクリル系ポリマーのモノマー成分として、例えば水酸基を有する単量体を多量に含ませると、白化防止に効果はあるが、組成物自体の被着材料に対する接着能、特にＩＴＯ層に密着させた際の接着性が低下する。また、このような単量体を、ポリマーの重合成分としてではなく組成物に化合物として直接添加した場合には、その単量体が組成物の表面にブリードアウトし、接着性も低下する傾向がある。そのため、
本発明においては、（メタ）アクリル系ポリマー（Ａ）及び／又は主として粘着性に寄与する（メタ）アクリル系オリゴマー（Ｂ）の重合成分として、水酸基を有する単量体をモノマー全成分に対して１０〜５０質量％に相当する比較的多い範囲で含ませると共に、所定の極性基を有する単量体を所定量の範囲で重合させることによって、従来に比べて、高温高湿環境下などでの白化現象がより抑えられると共に、ＩＴＯ層の極性と相互に作用して、ＩＴＯ層との接着性を効果的に向上させることができる。
すなわち、本発明においては、被着材料、特に極性を有するＩＴＯ層との間の接着性と、高温高湿環境など水分量の多い環境下の白化現象の防止との両立が可能になる。
【００２５】
なお、本明細書中において、（メタ）アクリルとは、アクリル又はメタクリルを意味し、（メタ）アクリレートとは、アクリレート又はメタクリレートを意味する。
【００２６】
以下に各成分について詳述する。
−（メタ）アクリル系ポリマー（Ａ）−
本発明の粘着剤組成物は、（メタ）アクリル酸アルキルエステル単量体に由来の構成単位と、水酸基を有する単量体（以下、水酸基含有単量体ともいう。）に由来の構成単位と、を含む（メタ）アクリル系ポリマーの少なくとも一種を含有する。この（メタ）アクリル系ポリマーは、好ましくは極性基を有する極性基含有単量体に由来する構造を含み、これらとは別の他のモノマー由来の構成単位を更に含むものであってもよい。
【００２７】
ここで、本発明における（メタ）アクリル系ポリマー（Ａ）中における、水酸基を有する水酸基含有単量体に由来の構成単位の含有比率は、（メタ）アクリル系ポリマー（Ａ）を構成するモノマー由来の構成単位の総質量に対して、１０〜５０質量％とする。
水酸基含有単量体に由来の構成単位の含有比率が５０質量％を超えると、（メタ）アクリル酸アルキルエステル単量体との共重合性に劣る傾向があり、接着性、透明性が低下し、湿熱環境下に曝されたときに膨れ等が生じる。また、水酸基含有単量体に由来の構成単位の含有比率が１０質量％未満であると、接着性、凝集力、及び高温高湿環境下など水分量の多い環境下での透明性が低下する。
【００２８】
水酸基含有単量体に由来の構成単位の含有比率は、上記と同様の理由から、（メタ）アクリル系ポリマー（Ａ）中の構成単位の総質量に対して、１０〜３０質量％が好ましい。
【００２９】
本発明における（メタ）アクリル系ポリマー（Ａ）は、更に、極性基としてアミノ基、アミド基、及びアルコキシ基から選ばれる少なくとも１つを含む極性基含有単量体（以下、単に「極性基含有単量体」ともいう。）に由来の構成単位を含んで好適に構成される。
尚、後述の（メタ）アクリル系オリゴマー（Ｂ）が極性基含有単量体を共重合成分として含まない場合には、（メタ）アクリル系ポリマー（Ａ）は極性基含有単量体に由来の構成単位を含む。また、（メタ）アクリル系ポリマー（Ａ）と（メタ）アクリル系オリゴマー（Ｂ）の両方に、極性基含有単量体に由来の構成単位が含まれてよい。
【００３０】
（メタ）アクリル系ポリマー（Ａ）が極性基含有単量体に由来の構成単位を含む場合、極性基含有単量体に由来の構成単位の（メタ）アクリル系ポリマー（Ａ）中における含有比率は、（メタ）アクリル系ポリマー（Ａ）を構成する全構成単位の総質量に対して、６〜５０質量％とする。
極性基含有単量体に由来の構成単位の含有比率が、５０質量％を超えると、接着性、耐久性、段差面に対する追従性のバランスが低下し、また６質量％未満であると、被着材料に対する接着性の向上効果が得られない。
【００３１】
極性基含有単量体に由来の構成単位の含有比率は、上記と同様の理由から、（メタ）アクリル系ポリマー（Ａ）中の構成単位の総質量に対して、６〜２０質量％が好ましい。
【００３２】
本発明における（メタ）アクリル系ポリマー（Ａ）を構成する（メタ）アクリル酸アルキルエステル単量体としては、特に下記一般式（１）で表される（メタ）アクリル酸アルキルエステル単量体が好適に共重合反応に供される。
【００３３】
Ｈ２Ｃ＝Ｃ（Ｒ２）ＣＯＯＲ１      ・・・一般式（１）
一般式（１）において、Ｒ１は、アルキル基を表し、Ｒ２は、水素原子又はメチル基を表す。
【００３４】
前記一般式（１）中のＲ１は、炭素数２〜８の直鎖又は分鎖アルキル基が好ましい。その理由は、（メタ）アクリル系ポリマー（Ａ）のガラス転移温度を適切な範囲にし易く、粘着剤組成物の接着力を適切な範囲に制御し易いためである。
【００３５】
前記（メタ）アクリル酸アルキルエステル単量体の具体例としては、エチル（メタ）アクリレート、ｎ−プロピル（メタ）アクリレート、ｉ−プロピル（メタ）アクリレート、ｎ−ブチル（メタ）アクリレート、t−ブチル（メタ）アクリレート、ｉ−ブチル（メタ）アクリレート、ｎ−ヘキシル（メタ）アクリレート、シクロヘキシル（メタ）アクリレート、２−エチルヘキシル（メタ）アクリレート、ｎ−オクチル（メタ）アクリレート、イソオクチル（メタ）アクリレート等が挙げられる。これらの中でも、特にｎ−ブチル（メタ）アクリレートが好ましい。
なお、（メタ）アクリル酸アルキルエステル単量体は、一種単独で又は２種以上を組み合わせて用いることができる。
【００３６】
前記アクリル酸アルキルエステル単量体に由来の構成単位の含有比率は、（メタ）アクリル系ポリマー（Ａ）中の構成単位の総質量に対して、一般に５０〜９９質量％が好ましく、より好ましくは７０〜９５質量％である。アクリル酸アルキルエステル単量体に由来の構成単位の含有比率が５０質量％以上であると、接着性、耐久性、段差面に対する追従性のバランスに優れる。
【００３７】
また、（メタ）アクリル系ポリマー（Ａ）には、水酸基を有する水酸基含有単量体（以下、水酸基含有単量体ともいう。）が共重合反応に供される。水酸基含有単量体に由来の構成単位を有することにより、接着性、耐久性、及び凹凸面（段差）に対する追従性を付与することができる。
【００３８】
水酸基含有単量体としては、水酸基を持つ以外は特に制限はなく、例えば、２−ヒドロキシエチルアクリレート、２−ヒドロキシプロピルアクリレート、２−ヒドロキシエチルメタクリレート、２−ヒドロキシプロピルメタクリレート、２−ヒドロキシブチルアクリレート等のヒドロキシアルキル（メタ）アクリレート、アリルアルコール、メタリルアルコール、ポリエチレングリコールモノアクリレート、ポリエチレングリコールモノメタクリレート等のヒドロキシル基含有単量体が挙げられる。中でも、アルキル部位の炭素数が１〜５のヒドロキシアルキル（メタ）アクリレートが好ましく、アルキル部位の炭素数は２〜４の範囲であることがより好ましい。
上記のうち、（メタ）アクリル酸アルキルエステル単量体との共重合性及び後述する（メタ）アクリル系オリゴマー（Ｂ）との相溶性に優れる点で、ヒドロキシエチルアクリレート、ヒドロキシエチルメタクリレート、ヒドロキシブチルアクリレートが更に好ましい。
【００３９】
また、（メタ）アクリル系ポリマー（Ａ）には、必要に応じて、上記以外の他のモノマー成分として、共単量体を含有させることができる。
共単量体とは、（メタ）アクリル酸アルキルエステル単量体と水酸基含有単量体とは異なる単量体（モノマー）であって、（メタ）アクリル酸アルキルエステル単量体や水酸基含有単量体と共重合可能な単量体である。
前記共単量体の具体例としては、前記（メタ）アクリル酸アルキルエステル単量体以外の（メタ）アクリル酸エステル、例えば、ｎ−ノニル（メタ）アクリレート、イソノニル（メタ）アクリレート、トリデシル（メタ）アクリレート、ステアリル（メタ）アクリレート、オレイル（メタ）アクリレート等（好ましくはメチルアクリレ−ト）；メタクリル酸エステル等（好ましくはメチルメタリレート）；  飽和脂肪酸ビニルエステル（例えば、蟻酸ビニル、酢酸ビニル、プロピオン酸ビニル、「バーサチック酸ビニル」（商品名）等）、芳香族ビニル単量体（例えば、スチレン、α−メチルスチレン、ビニルトルエン等）、シアン化ビニル単量体（例えば、アクリロニトリル、メタクリロニトリル等）、マレイン酸もしくはフマル酸のジエステル（例えば、ジメチルマレート、ジ−ｎ−ブチルマレート、ジ−２−エチルヘキシルマレート、ジ−ｎ−オクチルマレート、ジメチルフマレート、ジ−ｎ−ブチルフマレート、ジ−２−エチルヘキシルフマレート、ジ−ｎ−オクチルフマレート等）挙げられる。
【００４０】
また、共単量体として、分子内に１個のラジカル重合性不飽和基の他に少なくとも１個の官能基を有する単量体（官能性共単量体）を用いることができる。このような官能性共単量体としては、官能基として、例えば、アミド基もしくは置換アミド基、アミノ基もしくは置換アミノ基、低級アルコキシル基、エポキシ基、又は珪素含有基等を有する単量体が挙げられる。また、分子内にラジカル重合性不飽和基を２個以上有する単量体も、接着性、耐久性、腐食性（ＩＴＯの劣化性）、段差面に対する追従性のバランスに影響しない範囲で使用できる。
【００４１】
前記官能性共単量体は、極性基を有する単量体として挙げられ、具体例として、アクリルアミド、メタクリルアミド、ジアセトンアクリルアミド、Ｎ−メチロールアクリルアミド、Ｎ−メチロールメタクリルアミド、Ｎ−ｎ−ブトキシメチルアクリルアミド、Ｎ−ｉ−ブトキシメチルアクリルアミド、Ｎ，Ｎ−ジメチルアクリルアミド、Ｎ−メチルアクリルアミド等のアミド基もしくは置換アミド基含有単量体；例えば、アミノエチルアクリレート、Ｎ，Ｎ−ジメチルアミノエチルアクリレート、Ｎ，Ｎ−ジエチルアミノエチルアクリレート、Ｎ，Ｎ−ジメチルアミノエチルメタクリレート、Ｎ，Ｎ−ジエチルアミノエチルメタクリレート等のアミノ基もしくは置換アミノ基含有単量体；
【００４２】
例えば、２−メトキシエチルアクリレート、２−エトキシエチルアクリレート、２−ｎ−ブトキシエチルアクリレート、２−メトキシエトキシエチルアクリレート、２−エトキシエトキシエチルアクリレート、２−ｎ−ブトキシエトキシエチルアクリレート、２−メトキシエチルメタクリレート、２−エトキシエチルメタクリレート、２−ｎ−ブトキシエチルメタクリレート、２−メトキシエトキシエチルメタクリレート、２−エトキシエトキシエチルメタクリレート、２−ｎ−ブトキシエトキシエチルメタクリレート、メトキシポリエチレングリコールモノアクリレート、メトキシポリエチレングリコールモノメタクリレート等の低級アルコキシル基含有単量体；
【００４３】
例えば、グリシジルアクリレート、グリシジルメタクリレート、グリシジルアリルエーテル、グリシジルメタリルエーテル等のエポキシ基含有単量体； 
【００４４】
例えば、ビニルトリクロロシラン、ビニルトリブロモシラン、ビニルトリメトキシシラン、ビニルトリエトキシシラン、ビニルトリ−ｎ−プロポキシシラン、ビニルトリ−ｉ−プロポキシシラン、ビニルトリ−ｎ−ブトキシシラン、ビニルトリス（２−メトキシエトキシ）シラン、ビニルトリス（２−ヒドロキシメトキシエトキシ）シラン、ビニルトリアセトキシシラン、ビニルジエトキシシラノール、ビニルエトキシシラジオール、ビニルメチルジエトキシシラン、ビニルジメチルエトキシシラン、ビニルメチルジアセトキシシラン、アリルトリメトキシシラン、アリルトリエトキシシラン、３−メタクリロキシプロピルトリメトキシシラン、３−アクリロキシプロピルトリエトキシシラン、３−メタクリロキシプロピルトリス（２−メトキシエトキシ）シラン、３−メタクリロキシプロピルメチルジエトキシシラン、３−メタクリロキシプロピルジメチルエトキシシラン、３−アクリロキシプロピルジメチルメトキシシラン、２−アクリルアミドエチルトリエトキシシラン等の珪素含有基を有する単量体；
等の単量体群を挙げることができる。
【００４５】
本発明における（メタ）アクリル系ポリマー（Ａ）は、被着材料（特にＩＴＯ層）との接着性向上の点で、前記官能性共単量体のうち、特に、極性基としてアミノ基、アミド基、及びアルコキシ基から選ばれる少なくとも１つを含む極性基含有単量体が共重合された共重合体であるのが好ましい。
【００４６】
極性基含有単量体の好ましい具体例として、アクリルアミド、メタクリルアミド、ジアセトンアクリルアミド、Ｎ−メチロールアクリルアミド等のアミド基もしくは置換アミド基含有単量体；
Ｎ，Ｎ−ジメチルアミノエチルメタクリレート、Ｎ，Ｎ−ジエチルアミノエチルメタクリレート、Ｎ−ビニルピロリドン、Ｎ−ビニルカプロラクタム等のアミノ基もしくは置換アミノ基含有単量体；
２−メトキシエチルアクリレート、２−エトキシエチルアクリレート、２−ｎ−ブトキシエチルアクリレート、２−メトキシエトキシエチルアクリレート等の低級アルコキシル基含有単量体；
等を挙げることができる。
【００４７】
極性基含有単量体としては、（メタ）アクリル酸アルキルエステル単量体や水酸基含有単量体との共重合性、（メタ）アクリル系オリゴマー（Ｂ）との相溶性の点で、低級アルコキシル基含有単量体が好ましく、前記低級アルコキシル基含有単量におけるアルコキシ基としては、炭素数１〜４のアルコキシ基が好ましい。中でも、炭素数１〜４のアルコキシル基を含むアルコキシアルキル（メタ）アクリレートが好ましく、炭素数１〜４のアルコキシル基及び炭素数１〜３のアルキル基を有するアルコキシアルキル（メタ）アクリレートがより好ましい。
上記の中でも、（メタ）アクリル酸アルキルエステル単量体や水酸基含有単量体との共重合性、（メタ）アクリル系オリゴマー（Ｂ）との相溶性の点から、Ｎ−ビニルピロリドン（ＮＶＰ）、Ｎ−ビニルカプロラクタム（ＮＶＣ）、２−メトキシエチルアクリレート（２−ＭＴＡ）が特に好ましい。
【００４８】
さらに、前記共単量体として、必要に応じて、分子内に２個以上のラジカル重合性不飽和基を有する単量体を共重合することも可能である。
このような共単量体の具体例としては、ジビニルベンゼン、ジアリルフタレート、トリアリルシアヌレート、トリアリルイソシアヌレート、エチレングリコールジ（メタ）アクリレート、１，２−プロピレングリコールジ（メタ）アクリレート、１，３−プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、トリメチロールプロパントリ（メタ）アクリレート、アリル（メタ）アクリレート等が挙げられる。
このような「分子内に２個以上のラジカル重合性不飽和基を有する共単量体」は、本発明の優れた効果を損なわない範囲において含有させることができ、その共単量体に由来の構成単位の含有比率は、例えば（メタ）アクリル系ポリマー（Ａ）中の構成単位の総量１００質量部に対して０．５質量部以下の範囲などとすることが好ましい。
【００４９】
（メタ）アクリル系ポリマー（Ａ）は、重量平均分子量（Ｍｗ）が４０万以上１４０万以下の範囲であることが好ましく、より好ましくは５０万以上８０万以下の範囲である。
前記重量平均分子量（Ｍｗ）が上記範囲であることは、後述の（メタ）アクリル系オリゴマーと区別されるポリマー成分であることを表す。また更には、Ｍｗが４０万以上であると、凝集力が適切に保たれ、耐久性試験において気泡の発生が抑えられ、またＭｗが１４０万以下であると、凹凸面（段差）に対する追従性が保てる。
【００５０】
（メタ）アクリル系ポリマー（Ａ）の重量平均分子量（Ｍｗ）と数平均分子量（Ｍｎ）との比（Ｍｗ／Ｍｎ）は、一般に２０以下が好ましく、より好ましくは５〜１５の範囲である。比Ｍｗ／Ｍｎの値が２０以下であると、凝集力不足などに伴なう不都合が生じ難い。
【００５１】
前記（メタ）アクリル系ポリマー（Ａ）の重量平均分子量（Ｍｗ）及び数平均分子量（Ｍｎ）は、下記の方法により測定される値である。
［平均分子量（Ｍｗ及びＭｎ）の測定方法］
Ｍｗ及びＭｎは、下記（1）〜（3）にしたがって測定される。
（1）（メタ）アクリル系ポリマー（Ａ）の溶液を剥離紙に塗布し、１００℃で２分間乾燥させ、フィルム状の（メタ）アクリル系ポリマーを得る。
（2）前記（1）で得られたフィルム状の（メタ）アクリル系ポリマーをテトラヒドロフランにて固形分０．２質量％になるように溶解する。
（3）下記条件にて、ゲルパーミエーションクロマトグラフィー（ＧＰＣ）を用いて、（メタ）アクリル系ポリマーの重量平均分子量（Ｍｗ）及び数平均分子量（Ｍｎ）を測定する。
<条件>
・ＧＰＣ    ：ＨＬＣ−８２２０  ＧＰＣ〔東ソー（株）製〕
・カラム    ：ＴＳＫ−ＧＥＬ  ＧＭＨＸＬ  ４本使用
・移動相溶媒：テトラヒドロフラン
・流速      ：０．６ｍｌ／ｍｉｎ
・カラム温度：４０℃
【００５２】
（メタ）アクリル系ポリマー（Ａ）は、そのガラス転移温度（ＴｇＡ）が−６５〜−３０℃の範囲であることが好ましく、−５０〜−４０℃の範囲であることがさらに好ましい。ＴｇＡが−３０℃以下であると、凹凸面（段差）に対する追従性が高く、またＴｇＡが−６５℃以上であると、接着性が高く、高温での耐久性に優れる。
【００５３】
本明細書において、（メタ）アクリル系ポリマー（Ａ）のガラス転移温度（Ｔｇ）は、以下の計算により求められるモル平均ガラス転移温度である。
下記式中のＴｇ１、Ｔｇ２、・・・・・及びＴｇｎは、成分１、成分２、・・・・・及び成分ｎそれぞれの単独重合体のガラス転移温度であり、絶対温度（゜Ｋ）に換算し算出される。ｍ１、ｍ２、・・・・・及びｍｎは、それぞれの成分のモル分率である。
【００５４】
［ガラス転移温度（Ｔｇ）の算出式］
【数１】
0005690241.tif 000002
【００５５】
なお、ここでいう「単独重合体のガラス転移温度（Ｔｇ）」には、Ｌ．Ｅ．ニールセン著、小野木宣治訳「高分子の力学的性質」第１１〜３５頁に記載されている単量体のガラス転移温度が適用される。
【００５６】
また、本発明における（メタ）アクリル系ポリマー（Ａ）の溶解性パラメータ（ＳＰＡ；単位：（Ｊ／ｃｍ３）１／２）としては、１０〜３０の範囲が好ましい。ＳＰＡが１０以上３０以下であると、（メタ）アクリル系ポリマー（Ｂ）との相溶性を制御しやすく有利である。
【００５７】
−（メタ）アクリル系オリゴマー（Ｂ）−
本発明の粘着剤組成物は、（メタ）アクリル酸アルキルエステル単量体に由来の構成単位と、水酸基を有する単量体に由来の構成単位とを含み、重量平均分子量（Ｍｗ）が２５００以上１００００以下である（メタ）アクリル系オリゴマーの少なくとも一種を含有する。この（メタ）アクリル系オリゴマーは、好ましくは極性基を有する極性基含有単量体に由来する構造を含み、これらとは別の他のモノマー由来の構成単位を更に含むものであってもよい。
【００５８】
ここで、本発明における（メタ）アクリル系オリゴマー（Ｂ）中における、水酸基を有する水酸基含有単量体に由来の構成単位の含有比率は、（メタ）アクリル系オリゴマー（Ｂ）を構成するモノマー由来の構成単位の総質量に対して、１０〜５０質量％とする。
水酸基含有単量体に由来の構成単位の含有比率が５０質量％を超えると、（メタ）アクリル酸アルキルエステル単量体との共重合性に劣る傾向があるほか、（メタ）アクリル系ポリマー（Ａ）との相溶性が悪く、接着性、高温での耐久性に劣る。また、該含有比率が１０質量％未満であると、接着性、凝集力、及び高温高湿環境下など水分量の多い環境下での透明性が低下する。
【００５９】
（メタ）アクリル系オリゴマー（Ｂ）中における水酸基含有単量体に由来の構成単位の含有比率は、上記と同様の理由から、（メタ）アクリル系オリゴマー（Ｂ）中の構成単位の総質量に対して、１０〜３０質量％が好ましい。
【００６０】
本発明における（メタ）アクリル系オリゴマー（Ｂ）は、更に、極性基としてアミノ基、アミド基、及びアルコキシ基から選ばれる少なくとも１つを含む極性基含有単量体に由来の構成単位を含んで好適に構成される。
尚、既述の（メタ）アクリル系ポリマー（Ａ）が極性基含有単量体を共重合成分として含まない場合には、（メタ）アクリル系オリゴマー（Ｂ）は極性基含有単量体に由来の構成単位を含む。また、（メタ）アクリル系ポリマー（Ａ）と（メタ）アクリル系オリゴマー（Ｂ）の両方に、極性基含有単量体に由来の構成単位が含まれてもよい。
【００６１】
本発明においては、このような極性基含有単量体が共重合により（メタ）アクリル系オリゴマー（Ｂ）中に含まれている態様が、ＩＴＯ層との接着性の点で、極性基含有単量体が共重合により（メタ）アクリル系ポリマー（Ａ）に含まれた態様に比べてより好ましい。
【００６２】
（メタ）アクリル系オリゴマー（Ｂ）が極性基含有単量体に由来の構成単位を含む場合、極性基含有単量体に由来の構成単位の含有比率は、（メタ）アクリル系オリゴマー（Ｂ）中の全構成単位の総質量に対して、６〜５０質量％とする。
極性基含有単量体の含有比率が、５０質量％を超えると、接着性、耐久性、段差面に対する追従性のバランスが低下し、また６質量％未満であると、被着材料に対する接着性の向上効果が得られない。
【００６３】
極性基含有単量体の含有比率は、上記と同様の理由から、（メタ）アクリル系オリゴマー（Ｂ）中の構成単位の総質量に対して、６〜２０質量％が好ましい。
【００６４】
本発明における（メタ）アクリル系オリゴマー（Ｂ）を構成するモノマー成分について、（メタ）アクリル酸アルキルエステル単量体、水酸基含有単量体、及び極性基含有単量体の詳細については、既述の（メタ）アクリル系ポリマーにおける（メタ）アクリル酸アルキルエステル単量体、水酸基含有単量体、極性基含有単量体と同様である。
【００６５】
前記（メタ）アクリル酸アルキルエステル単量体としては、前記（メタ）アクリル系ポリマー（Ａ）に用いられる単量体を用いることができ、特には、前記一般式（１）で表される（メタ）アクリル酸アルキルエステル単量体が好適である。この中でも、接着性、耐久性、透明性の点から、ｔ−ブチルメタクリレート（ｔＢＭＡ）、ｉ−ブチルメタクリレート（ｉＢＭＡ）、ｎ−ブチルメタクリレート（ｎＢＭＡ）が好ましく、さらに好ましくは、接着性、高温での耐久性の点で、ｔ−ブチルメタクリレート（ｔＢＭＡ）である。
なお、（メタ）アクリル酸アルキルエステル単量体は、前記具体例をいずれも一種単独で又は２種以上を組み合わせて用いることができる。
【００６６】
（メタ）アクリル酸アルキルエステル単量体に由来の構成単位の、（メタ）アクリル系オリゴマー（Ｂ）中における含有比率は、（メタ）アクリル酸アルキルエステル自体の種類及び水酸基含有単量体の種類により、後述するガラス転移温度及びＳＰ値を満たすように適宜選択することができる。一般には、（メタ）アクリル系オリゴマー（Ｂ）を構成する構成単位の総質量に対して、５０〜９５質量％が好ましく、より好ましくは７０〜９０質量％である。
（メタ）アクリル酸アルキルエステル単量体に由来の構成単位の含有比率は、５０質量％以上であると、接着性、高温での耐久性、（メタ）アクリル系ポリマー（Ａ）との相溶性に優れており、９５質量％以下であると、凹凸面や段差面に対する追従性、被着材料への濡れ性、腐食性（ＩＴＯ劣化）、（メタ）アクリル系ポリマー（Ａ）との相溶性に優れる。
【００６７】
（メタ）アクリル系オリゴマー（Ｂ）を形成する前記水酸基含有単量体の具体例としては、前記（メタ）アクリル系ポリマー（Ａ）に用いられる水酸基含有単量体として列挙したものを用いることができ、中でも、（メタ）アクリル酸アルキルエステル単量体との共重合性及び前記（メタ）アクリル系ポリマー（Ａ）との相溶性に優れる点で、ヒドロキシエチルアクリレート、ヒドロキシエチルメタクリレート、ヒドロキシブチルアクリレートが更に好ましい。
【００６８】
（メタ）アクリル系オリゴマー（Ｂ）における極性基含有単量体の具体例としては、前記（メタ）アクリル系ポリマー（Ａ）に用いられる極性基含有単量体として列挙したものを用いることができる。その好ましい具体例としては、
アクリルアミド、メタクリルアミド、ジアセトンアクリルアミド、Ｎ−メチロールアクリルアミド等のアミド基もしくは置換アミド基含有単量体；
Ｎ，Ｎ−ジメチルアミノエチルメタクリレート、Ｎ，Ｎ−ジエチルアミノエチルメタクリレート、Ｎ−ビニルピロリドン、Ｎ−ビニルカプロラクタム等のアミノ基もしくは置換アミノ基含有単量体；
２−メトキシエチルアクリレート、２−エトキシエチルアクリレート、２−ｎ−ブトキシエチルアクリレート、２−メトキシエトキシエチルアクリレート等の低級アルコキシル基含有単量体；
などが挙げられる。
中でも、（メタ）アクリル酸アルキルエステル単量体や水酸基含有単量体との共重合性、（メタ）アクリル系ポリマー（Ａ）との相溶性の点で、低級アルコキシル基含有単量体が好ましく、前記低級アルコキシル基含有単量体におけるアルコキシ基としては、炭素数１〜４のアルコキシ基が好ましい。中でも、炭素数１〜４のアルコキシル基を含むアルコキシアルキル（メタ）アクリレートが好ましく、炭素数１〜４のアルコキシル基及び炭素数１〜３のアルキル基を有するアルコキシアルキル（メタ）アクリレートがより好ましい。
これらの中でも、（メタ）アクリル酸アルキルエステル単量体や水酸基含有単量体との共重合性、（メタ）アクリル系ポリマー（Ａ）との相溶性の観点から、Ｎ−ビニルピロリドン（ＮＶＰ）、Ｎ−ビニルカプロラクタム（ＮＶＣ）、２−メトキシエチルアクリレート（２−ＭＴＡ）が特に好ましい。
【００６９】
さらに、前記（メタ）アクリル系オリゴマー（Ｂ）中に、構成成分として、カルボキシル基、水酸基等の官能基を有する単量体を含んでもよい。
【００７０】
（メタ）アクリル系オリゴマー（Ｂ）は、前記「重量平均分子量の測定方法」にしたがって測定される重量平均分子量（Ｍｗ）が２５００〜１００００の範囲であり、より好ましくは４０００〜７０００の範囲である。Ｍｗが２５００未満であると、低分子成分によるリワーク性、凝集力の低下が大きく、接着性、耐久性（湿熱環境下での膨れ等）が悪くなるほか、透明性も低下する。また、Ｍｗが１００００を超えると、被着材料の凹凸面、段差面に対する追従性が悪くなり、接着性、透明性が低下し、耐久性（湿熱環境下での膨れ等）が悪くなると共に、前記（メタ）アクリル系ポリマー（Ａ）との相溶性も低下する。
【００７１】
（メタ）アクリル系オリゴマー（Ｂ）のガラス転移温度（ＴｇＢ）は、１０〜１２０℃の範囲であるのが好ましく、より好ましくは５０〜１２０℃の範囲である。ＴｇＢが１０℃以上であると、（メタ）アクリル系ポリマー（Ａ）との相溶性に優れており、ＴｇＢが１２０℃以下であると、接着性に優れる。
ＴｇＢは、前記「ガラス転移温度（Ｔｇ）の算出式」を用いた前記方法により算出される値である。
【００７２】
また、本発明における（メタ）アクリル系オリゴマー（Ｂ）の溶解性パラメータ（ＳＰＢ；単位：（Ｊ／ｃｍ３）１／２）としては、１０〜３０の範囲が好ましい。ＳＰＢが１０以上３０以下であると、（メタ）アクリル系ポリマー（Ａ）との相溶性を制御しやすく有利である。
【００７３】
本発明においては、（メタ）アクリル系オリゴマー（Ｂ）の溶解性パラメーター（ＳＰＢ）と、前記（メタ）アクリル系ポリマー（Ａ）の溶解性パラメーター（ＳＰＡ）との差（絶対値）ΔＳＰ（＝｜ＳＰＢ−ＳＰＡ｜）が、３．０未満であることが好ましい。ΔＳＰの好ましい範囲は、２．０以下であり、更には１．０以下である。
溶解性パラメーターの差ΔＳＰが３．０以下であると、（メタ）アクリル系ポリマー（Ａ）と（メタ）アクリル系オリゴマー（Ｂ）との相溶性を良好に維持されるので  透明性を保持することができる。
【００７４】
前記ＳＰＡ及びＳＰＢで表される溶解性パラメーター（ＳＰ値）は、物質の溶解性の傾向を表す指標である。
ＳＰ値は、種々の方法で測定又は計算することができ、例えば、「ＳＰ値基礎・応用と計算方法」山本秀樹著：（２００５年）に詳述されている。
例えば、重合体のＳＰ値は、凝集エネルギー密度Ｅとモル分子容Ｖとに基づいて求める、下式で表されるＦｅｄｏｒの推算法により算出される。
ＳＰ＝［ΣＥｃｏｈ／ΣＶ］１／２
また、共重合体のＳＰ値は、単量体由来の共重合成分（構成単位）の各々のＳＰ値に、その各々の構成モル分率を乗じたものを合算し、溶解性パラメーターとする。
【００７５】
本発明の粘着剤組成物において、前記（メタ）アクリル系ポリマー（Ａ）と前記（メタ）アクリル系オリゴマー（Ｂ）との含有比率は、（メタ）アクリル系ポリマー（Ａ）１００質量部に対して、（メタ）アクリル系オリゴマー（Ｂ）５〜６０質量部、更には２０〜５０質量部が好ましい。
（メタ）アクリル系オリゴマー（Ｂ）の割合が６０質量部以下であると、凝集力及び相溶性の低下が少なく、高温高湿下での透明性に優れており、また該割合が５質量部以上であると、凹凸面、段差面に対する追従性、接着性、加工性に優れる。
【００７６】
本発明における（メタ）アクリル系ポリマー（Ａ）及び（メタ）アクリル系オリゴマー（Ｂ）は、その重合方法に特に制限されるものではない。該重合方法としては、溶液重合、乳化重合、懸濁重合、塊状重合などの公知の方法を適用することができるが、重合により得られた共重合体の混合により本発明の粘着剤組成物を製造するにあたり、処理工程が比較的簡単で且つ短時間で行なえる点で、溶液重合による方法が好ましい。
【００７７】
前記溶液重合は、一般に、重合槽内に所定の有機溶媒、単量体、重合開始剤、及び必要に応じて用いられる連鎖移動剤を仕込み、窒素気流中又は有機溶媒の還流温度で、撹拌しながら数時間加熱反応させることにより行なわれる。この場合、有機溶媒、単量体、重合開始剤及び／又は連鎖移動剤の少なくとも一部を逐次添加してもよい。
【００７８】
重合反応時に用いられる有機溶媒としては、例えば、ベンゼン、トルエン、エチルベンゼン、ｎ−プロピルベンゼン、ｔ−ブチルベンゼン、ｏ−キシレン、ｍ−キシレン、ｐ−キシレン、テトラリン、デカリン、芳香族ナフサなどの芳香族炭化水素類；
例えば、ｎ−ヘキサン、ｎ−ヘプタン、ｎ−オクタン、ｉ−オクタン、ｎ−デカン、ジペンテン、石油スピリット、石油ナフサ、テレピン油などの脂肪系もしくは脂環族系炭化水素類；
例えば、酢酸エチル、酢酸ｎ−ブチル、酢酸ｎ−アミル、酢酸２−ヒドロキシエチル、酢酸２−ブトキシエチル、酢酸３−メトキシブチル、安息香酸メチルなどのエステル類；
例えば、アセトン、メチルエチルケトン、メチル−ｉ−ブチルケトン、イソホロン、シクロヘキサノン、メチルシクロヘキサノンなどのケトン類；
例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテルなどのグリコールエーテル類；
例えば、メチルアルコール、エチルアルコール、ｎ−プロピルアルコール、ｉ−プロピルアルコール、ｎ−ブチルアルコール、ｉ−ブチルアルコール、ｓ−ブチルアルコール、ｔ−ブチルアルコールなどのアルコール類；
などを挙げることができる。
これらの有機溶媒は、それぞれ一種単独で又は２種以上混合して用いることができる。
【００７９】
前記有機溶媒のうち、（メタ）アクリル系ポリマー（Ａ）の重合に際しては、重合反応中に連鎖移動を生じにくい有機溶媒、例えば、エステル類、ケトン類を用いることが好ましく、特に（メタ）アクリル系ポリマー（Ａ）の溶解性、重合反応の容易さなどの点から、酢酸エチル、メチルエチルケトン、アセトンなどが好ましい。また、（メタ）アクリル系オリゴマー（Ｂ）を製造する場合には、連鎖移動を生じやすい有機溶媒、例えば、ケトン類、芳香族炭化水素類を用いることが好ましく、特に重合反応の容易さなどの点から、トルエン、メチルエチルケトンなどが好ましい。
【００８０】
前記重合開始剤としては、通常の溶液重合で用いられる有機過酸化物、アゾ化合物などを使用することが可能である。
有機過酸化物としては、例えば、ｔ−ブチルヒドロペルオキシド、クメンヒドロペルオキシド、ジクミルペルオキシド、ベンゾイルペルオキシド、ラウロイルペルオキシド、カプロイルペルオキシド、ジ−ｉ−プロピルペルオキシジカルボナト、ジ−２−エチルヘキシルペルオキシジカルボナト、ｔ−ブチルペルオキシビバラト、２，２−ビス（４，４−ジ−ｔ−ブチルペルオキシシクロヘキシル）プロパン、２，２−ビス（４，４−ジ−ｔ−アミルペルオキシシクロヘキシル）プロパン、２，２−ビス（４，４−ジ−ｔ−オクチルペルオキシシクロヘキシル）プロパン、２，２−ビス（４，４−ジ−α−クミルペルオキシシクロヘキシル）プロパン、２，２−ビス（４，４−ジ−ｔ−ブチルペルオキシシクロヘキシル）ブタン、２，２−ビス（４，４−ジ−ｔ−オクチルペルオキシシクロヘキシル）ブタンなどが挙げられる。
アゾ化合物としては、例えば、２，２’−アゾビス−ｉ−ブチルニトリル、２，２’−アゾビス−２，４−ジメチルバレロニトリル、２，２’−アゾビス−４−メトキシ−２，４−ジメチルバレロニトリルなどが挙げられる。
【００８１】
前記有機過酸化物のうち、（メタ）アクリル系ポリマー（Ａ）の重合に際しては、重合反応中にグラフト反応を起こさない重合開始剤の使用が好ましく、特にアゾビス系の重合開始剤が好ましい。この場合の重合開始剤の使用量は、通常は単量体の合計量１００質量部に対して、０．０１〜２質量部、好ましくは０．１〜１質量部である。
また、（メタ）アクリル系オリゴマー（Ｂ）の重合に際しては、反応温度により異なるが、１０時間半減期温度の低い重合開始剤が好ましく、例えば、１０時間半減期温度が８０℃以下、好ましくは７０℃以下の重合開始剤がより好ましい。この場合の重合開始剤の使用量は、通常は単量体の合計量１００質量部に対して、０．１〜２０質量部、好ましくは０．５〜１５質量部である。
【００８２】
また、（メタ）アクリル系ポリマー（Ａ）の製造に際しては、連鎖移動剤は使用しないのが一般的であるが、本発明の目的及び効果を損なわない範囲であれば、必要に応じて連鎖移動剤を使用することは可能である。一方、（メタ）アクリル系オリゴマー（Ｂ）を製造する場合には、しばしば連鎖移動剤の存在下で重合が行なわれる。
本発明においては、（メタ）アクリル系ポリマー（Ａ）の製造には、連鎖移動剤を使用しない方が好ましく、また（メタ）アクリル系オリゴマー（Ｂ）の製造には、連鎖移動剤のうち、好ましくはメルカプタン類、ハロゲン化炭化水素を、単量体の合計量１００質量部に対して０．００５〜１０．０質量部の範囲で用いることができる。
【００８３】
このような連鎖移動剤としては、例えば、シアノ酢酸；シアノ酢酸の炭素数１〜８のアルキルエステル類；ブロモ酢酸；ブロモ酢酸の炭素数１〜８のアルキルエステル類；α-メチルスチレン、アントラセン、フェナントレン、フルオレン、９−フェニルフルオレンなどの芳香族化合物類；ｐ−ニトロアニリン、ニトロベンゼン、ジニトロベンゼン、ｐ−ニトロ安息香酸、ｐ−ニトロフェノール、ｐ−ニトロトルエンなどの芳香族ニトロ化合物類；ベンゾキノン、２，３，５，６−テトラメチル−ｐ−ベンゾキノンなどのベンゾキノン誘導体類；トリブチルボランなどのボラン誘導体；四臭化炭素、四塩化炭素、１，１，２，２−テトラブロモエタン、トリブロモエチレン、トリクロロエチレン、ブロモトリクロロメタン、トリブロモメタン、３−クロロ−１−プロペンなどのハロゲン化炭化水素類；クロラール、フラルデヒドなどのアルデヒド類：炭素数１〜１８のアルキルメルカプタン類；チオフェノール、トルエンメルカプタンなどの芳香族メルカプタン類；メルカプト酢酸、メルカプト酢酸の炭素数１〜１０のアルキルエステル類；炭素数１〜１２のヒドロキシアルキルメルカプタン類；ビネン、ターピノレンなどのテルペン類；などを挙げることができる。
【００８４】
重合反応時の重合温度としては、一般に約３０〜１８０℃が好ましく、より好ましくは５０〜１５０℃の範囲である。特に、本発明における（メタ）アクリル系ポリマー（Ａ）を製造する場合の重合温度は、５０〜９０℃が好ましく、より好ましくは５０〜８０℃であり、本発明における（メタ）アクリル系オリゴマー（Ｂ）を製造する場合の重合温度は、７０〜１１０℃が好ましく、より好ましくは８０〜１００℃である。
【００８５】
−架橋剤（Ｃ）−
本発明の粘着剤組成物は、既述の（メタ）アクリル系ポリマー（Ａ）及び（メタ）アクリル系オリゴマー（Ｂ）と共に、（メタ）アクリル系ポリマー（Ａ）と反応して架橋構造を形成しうる官能基を（好ましくは２個以上、より好ましくは２〜５個）有する架橋剤を用いて好適に構成することができる。
【００８６】
架橋剤（Ｃ）は、（メタ）アクリル系ポリマー（Ａ）と反応して架橋構造を形成するものである限り、特に限定されるものではなく、ポリイソシアネート化合物、ポリエポキシ化合物、ポリアジリジン化合物、メラミンホルムアルデヒド縮合物、金属塩、金属キレート化合物などを挙げることができる。これら架橋剤のうち、基材への密着性、（メタ）アクリル系ポリマー（Ａ）と配合した後の安定性等の観点から、ポリイソシアネート系化合物、ポリアジリジン化合物及び／又はポリエポキシ化合物が好ましい。これら架橋剤は、それぞれ一種単独で又は２種以上組み合わせて使用することができる。
【００８７】
前記ポリイソシアネート化合物としては、例えば、キシリレンジイソシアネート、ジフェニルメタンジイソシアネート、トリフェニルメタントリイソシアネート、トリレンジイソシアネート等の芳香族ポリイソシアネート；例えば、ヘキサメチレンジイソシアネート、イソホロンジイソシアネート、該芳香族ポリイソシアネート化合物の水素添加物等の脂肪族又は脂環族ポリイソシアネート；それらポリイソシアネートの２量体もしくは３量体、又はそれらポリイソシアネートとトリメチロールプロパンなどのポリオールとのアダクト体などの各種ポリイソシアネートに由来するポリイソシアネート化合物を挙げることができる。
これらのポリイソシアネート化合物の中では、ヘキサメチレンジイソシアネートの２量体もしくは３量体、又は、ヘキサメチレンジイソシアネートもしくはキシリレンジイソシアネートと、トリメチロールプロパン等のポリオールとのアダクト体など、ヘキサメチレンジイソシアネート又はキシリレンジイソシアネートに由来するポリイソシアネート化合物が好ましい。
【００８８】
前記ポリイソシアネート化合物として、上市されている市販品を用いてもよく、例えば、日本ポリウレタン（株）製の「コロネートＨＸ」、「コロネートＨＬ−Ｓ」、「コロネート２２３４」等、住友バイエルウレタン（株）製の「スミジュールＮ７５」、「デスモジュールＮ３４００」等、旭化成工業（株）製の「デュラネートＥ−４０５−８０Ｔ」、「デュラネートＴＳＥ−１００」等、三井武田ケミカル（株）製の「タケネートＤ−１１０Ｎ」、「タケネートＤ−１２０Ｎ」、「タケネートＭ−６３１Ｎ」等、などを好適に使用することができる。
【００８９】
前記ポリアジリジン化合物としては、ポリイソシアネート化合物とエチレンイミンとの反応生成物が使用できる。ポリイソシアネート化合物としては、上記例示のものを用いることができる。また、トリメチロールプロパンやペンタエリトリトールなどのポリオールと（メタ）アクリル酸などのα，β−不飽和カルボン酸との多価エステルにエチレンイミンを付加させた化合物も知られており、架橋剤（Ｃ）として使用することができる。
【００９０】
このようなポリアジリジン化合物としては、例えば、Ｎ，Ｎ’−ヘキサメチレンビス（１−アジリジンカルボアミド）、メチレンビス［Ｎ−（１−アジリジニルカルボニル）−４−アニリン］、テトラメチロールメタントリス（β−アジリジニルプロピオナト）、トリメチロールプロパントリス（β−アジリジニルプロピオナト）などを挙げることができる。また、上市されている市販品として、例えば、相互薬工（株）製の「ＴＡＺＯ」、「ＴＡＺＭ」等、（株）日本触媒製の「ケミタイトＰＺ−３３」等、などを好適に使用することができる。
【００９１】
前記のポリエポキシ化合物としては、例えば、エチレングリコールジグリシジルエーテル、ジエチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、ポリテトラメチレングリコールジグリシジルエーテル、グリセロールジグリシジルエーテル、グリセロールトリグリシジルエーテル、ジグリセロールポリグリシジルエーテル、ポリグリセロールポリグリシジルエーテル、レゾルシンジグリシジルエーテル、２，２−ジブロモネオペンチルグリコールジグリシジルエーテル、トリメチロールプロパントリグリシジルエーテル、ペンタエリトリトールポリグリシジルエーテル、ソルビトールポリグリシジルエーテル、アジピン酸ジグリシジルエステル、フタル酸ジグリシジルエステル、トリス（グリシジル）イソシアヌレート、トリス（グリシドキシエチル）イソシアヌレート、１，３−ビス（Ｎ，Ｎ−グリシジルアミノメチル）シクロヘキサン、Ｎ，Ｎ，Ｎ’，Ｎ’−テトラグリシジル−ｍ−キシリレンジアミンなどを挙げることができる。
【００９２】
これらのポリエポキシ化合物のうち、３つ以上のエポキシ基を含有するポリエポキシ化合物が好ましく、中でも、トリス（グリシジル）イソシアヌラト、トリス（グリシドキシエチル）イソシアヌラト、１，３−ビス（Ｎ，Ｎ−グリシジルアミノメチル）シクロヘキサン、Ｎ，Ｎ，Ｎ’，Ｎ’−テトラグリシジル−ｍ−キシリレンジアミンなどのポリエポキシ化合物がさらに好ましく、１，３−ビス（Ｎ，Ｎ−グリシジルアミノメチル）シクロヘキサン、Ｎ，Ｎ，Ｎ’，Ｎ’−テトラグリシジル−ｍ−キシリレンジアミンが特に好ましい。
また、ポリエポキシ化合物として上市されている市販品を用いてもよく、例えば、三菱瓦斯化学（株）製の「ＴＥＴＲＡＤ−Ｃ」、「ＴＥＴＲＡＤ−Ｘ」等、などを好適に使用することができる。
【００９３】
架橋剤（Ｃ）の粘着剤組成物中における含有量としては、前記（メタ）アクリル系ポリマー（Ａ）１００質量部に対して、通常は０．００１〜１０質量部が好ましく、より好ましくは０．００５〜５質量部の範囲である。架橋剤の含有量が０．００１質量部以上であると、凝集力不足などに伴う気泡の発生を抑えることができ、被着材料の表面の汚染性を回避することができる。また、架橋剤の含有量が１０質量部以下であると、凹凸面、段差面に対する追従性及び被着材料への濡れ性を良好に維持することができる。
【００９４】
特に、架橋剤（Ｃ）としてポリイソシアネート化合物を用いるときの使用量は、前記（メタ）アクリル系ポリマー（Ａ）１００質量部に対して、０．０５〜５質量部が好ましく、特には０．５〜２質量部の範囲であることが好ましい。
また、架橋剤（Ｃ）としてポリアジリジン化合物を用いるときの使用量は、前記（メタ）アクリル系ポリマー（Ａ）１００質量部に対して、０．００１〜０．１質量部が好ましく、特には０．００１〜０．０５質量部の範囲であることが好ましい。
さらに、架橋剤（Ｃ）としてポリエポキシ化合物を用いるときの使用量は、前記（メタ）アクリル系ポリマー（Ａ）１００質量部に対して、０．００５〜０．３質量部が好ましく、特には０．０１〜０．２質量部の範囲であることが好ましい。
架橋剤（Ｃ）の反応性官能基の種類により、アクリル共重合体の反応性官能基に対する好適使用量が定まる。
【００９５】
また、架橋剤（Ｃ）は、２種以上を組み合わせて用いることができ、前記ポリイソシアネート化合物と前記ポリアジリジン化合物、又は前記ポリイソシアネート化合物と前記ポリエポキシ化合物を組み合わせてもよい。その場合、ポリイソシアネート化合物、ポリアジリジン化合物、及びポリエポキシ化合物は、それぞれ前記使用量の範囲において、適宜選択することができるが、好ましくは、いずれも有効成分重量比で、ポリイソシアネート化合物：ポリアジリジン化合物＝１〜５００：１、特には１０〜３００：１、又はポリイソシアネート化合物：ポリエポキシ化合物＝１〜３００：１、特には１０〜１００：１の範囲となるように用いるのがよい。
【００９６】
本発明の粘着剤組成物には、以上述べた（メタ）アクリル系ポリマー（Ａ）、（メタ）アクリル系オリゴマー（Ｂ）、及び架橋剤（Ｃ）の他に、必要に応じて、粘着剤組成物に通常配合される配合物、例えば、耐候性安定剤、タッキファイヤー、可塑剤、軟化剤、染料、顔料、無機充填剤などを、必要特性を満足し得る範囲で適宜配合することができる。この場合の配合割合は、ヘイズ値を上昇させない範囲であることが好ましい。
【００９７】
本発明の粘着剤組成物は、前記（メタ）アクリル系ポリマー（Ａ）及び／又は前記（メタ）アクリル系オリゴマー（Ｂ）と前記架橋剤（Ｃ）との間で架橋構造が形成された後のゲル量が、４０〜９０質量％であることが好ましく、特に６０〜８０質量％であることが好ましい。粘着剤組成物中におけるゲル量が４０質量％以上であると、凝集力不足が生じにくく、加工性に優れており、また該ゲル量が９０質量％以下であると、凹凸面、段差面に対する追従性が高く、ポリカーボネート（ＰＣ）板に対する高温処理後の耐アウトガス性に優れる。
【００９８】
［粘着剤組成物のゲル分の測定］
粘着剤組成物中における「ゲル量」は、下記（1）〜（7）に示す方法により測定されるものである。
（1）粘着剤組成物の溶液を剥離紙上に塗布し、室温で風乾３０分後、１００℃で５分間本乾燥し、フィルム状の感圧接着剤層を形成する。
（2）上記感圧接着剤層を２３℃，相対湿度６５％で１０日間養生する。
（3）精秤したガラス棒（直径５ｍｍ×３０ｍｍ）に、上記フィルム状の感圧接着剤層を約１ｇ貼付し、デシケーター内で１時間乾燥させる。その後、精密天秤にて重量を正確に測定して試料を作成する。
（4）円筒濾紙（Ｎｏ．８４）の中に上記（3）で得られた試料を入れる。
（5）１００ｍｌ程度の溶剤（酢酸エチル）をソックスレー抽出器の精秤した２００ｍｌ丸底フラスコに入れ、ソックスレー抽出を４時間実施する。
（6）冷却後、ロータリーエバポレーターにて丸底フラスコ内の溶剤（酢酸エチル）を揮発させた後、上記抽出分を含む丸底フラスコを１００℃で３時間及びデシケーター内で１時間乾燥させる。その後、精密天秤にて重量を正確に測定する。
（7）下式によりゲル量を計算する。
ゲル量［質量％］ ＝ １００−［（Ａ−Ｂ）／（Ｃ−Ｄ）］×１００
〔但し、Ａは抽出後の丸底フラスコの重量（ｇ）を、Ｂは丸底フラスコの重量（ｇ）を、Ｃは試料の重量（ｇ）を、Ｄはガラス棒の重量（ｇ）を示す。〕
【００９９】
＜粘着シート＞
本発明の粘着シートは、既述の本発明の粘着剤組成物が架橋剤と反応して形成された架橋構造を含む粘着剤層を設けて構成されたものである。本発明の粘着剤組成物を用いるので、高温高湿環境など水分量の多い環境下に曝されても、白化現象が生じにくく、透明性に優れ、また被着材料との接着性に優れる。
【０１００】
本発明の粘着シートの例として、粘着剤組成物を塗布等して架橋剤により架橋されることで形成された粘着剤組成物層の架橋体からなる粘着剤層を有する両面粘着テープなどが挙げられる。この両面粘着テープは、前記粘着剤組成物が架橋剤を含み、これを粘着剤溶液として剥離紙上に塗工し、乾燥、架橋させることによって作製することができる。
【０１０１】
前記両面粘着テープは、基材（例えば透明基材）の両面に粘着剤層が設けられたタイプ（有基材タイプ）と、基材を設けていないタイプ（無基材タイプ）のいずれであってもよい。
「有基材タイプ」の両面粘着テープは、基材の一方の面に粘着剤層を形成するための粘着剤組成物を塗布等して乾燥し、他方の面にさらに粘着剤層を形成するための粘着剤組成物を塗布等して乾燥する方法や、剥離ライナー（剥離シート）上に透明な粘着剤層を粘着剤組成物により形成し、この粘着剤層を基材（例えば透明基材）に転写する方法などにより作製することができる。
【０１０２】
透明基材等の基材の厚さは、特に限定されないが、耐久性の点から５〜１００μｍ程度の範囲が好ましい。
【０１０３】
粘着剤層の厚さは、特に制限されないが、基材上の凹凸、段差に対する追従性の点から、５０〜１７５μｍ程度の範囲が好ましい。
【０１０４】
両面粘着テープ等の粘着シートは、透明であることが好ましく、例えば可視光波長領域における全光線透過率（ＪＩＳ Ｋ ７３６１）が８５％以上、好ましくは９０％以上であるのが望ましい。
【０１０５】
また、粘着シートのヘイズ（ＪＩＳ Ｋ ７１３６）は、１．０％以下が好ましく、より好ましくは０．５％以下である。
【０１０６】
基材や剥離シートに粘着剤組成物を塗布する場合、塗布方法としては、グラビヤロールコーター、リバースロールコーター、キスロールコーター、ディップロールコーター、バーコーター、ナイフコーター、スプレーコーターなどを用いた通常の方法により行なうことができる。
【０１０７】
粘着シートとして、架橋剤を含む本発明の粘着剤組成物を架橋反応させて形成した架橋体は、その透明性、耐久性、段差追随性の点から、シート状の光学部材等を有する光学用積層シートに適用することができる。
具体的には、シート状の基材の少なくとも片面に本発明の粘着剤組成物の架橋体からなる層（粘着剤層）を設けたシート等である。シート状の基材としては、例えば、グラシン紙、コート紙、キャストコート紙などの紙基材、これらの紙基材にポリエチレンなどの熱可塑性樹脂をラミネートしたラミネート紙、あるいはポリエチレンテレフタレート、ポリブチレンテレフタレート、ポリエチレンナフタレートなどのポリエステルフィルム、ポリプロピレンやポリメチルペンテンなどのポリオレフィンフィルム、ポリカーボネートフィルム、酢酸セルロース系フィルムなどのプラスチックフィルム、又はこれらを含む積層シートなどが挙げられる。
【０１０８】
シート状の基材の厚さとしては、特に制限はないが、通常は２０〜１５０μｍ程度であり、その用途に応じて適当なものが選定される。この場合、基材上の粘着剤層の上に、必要に応じて更に剥離シートが設けられてもよい。剥離シートが設けられることで、粘着剤層の表面が保護される。
【０１０９】
前記剥離シートとしては、粘着剤層からの剥離が容易に行なえるものであれば特に制限はなく、例えば、フッ素化合物等を用いて表面に離型処理が施された樹脂フィルム（例えばＰＥＴ等のポリエステルフィルム）などを用いることができる。
【０１１０】
＜光学用積層シート＞
本発明の光学用積層シートは、シート状の光学部材と、前記光学部材の少なくとも一方の側に設けられ、既述した本発明の粘着剤組成物が架橋剤と反応して形成された架橋構造を含む粘着剤層とを設けて構成されたものである。本発明の光学用積層シートは、本発明の粘着剤組成物が用いられるので、使用環境に関わらず、長期に亘る耐久性に優れる。
【０１１１】
本発明の光学用積層シートの実施形態の一例を図２に示す。図２は、本発明の光学用積層シートの一例としてタッチパネルの構成例を示す概略断面図である。
このタッチパネルは、図２に示すように、ガラス板２７及び該ガラス板上に蒸着されたＩＴＯ層２３を有するシート状の光学材と、保護材となるカバーフィルム２５と、光学材及びカバーフィルム２５の間を接着する粘着剤層２１とを重層した構成となっている。なお、カバーフィルム２５と粘着剤層２１とによりカバーシート３０が構成されている。
【０１１２】
本発明の光学用積層シートとしては、特に制限はないが、例えば、偏光板をはじめ、位相差板、反射防止板、視野角拡大フィルム等が挙げられる。これらのうち、本発明の粘着剤組成物が架橋体としたときの凹凸や段差に対する追随性に優れる点から、特に表面に凹凸や段差のある構造面を有しているものにより好適に用いることができる。
【実施例】
【０１１３】
以下、本発明を実施例により更に具体的に説明するが、本発明はその主旨を越えない限り、以下の実施例に限定されるものではない。なお、特に断りのない限り、「部」は質量基準である。
【０１１４】
［評価方法］
以下に示す各実施例で作製した試験用シートについて、下記方法により測定、評価を行なった。測定及び評価の結果は、下記表３に示す。
【０１１５】
−１．接着力−
（１）試験用シートの作製
片面に離型処理が施されているポリエチレンテレフタレート（ＰＥＴ）フィルムＰ（厚さ：７５μｍ）の離型処理面に、以下の各実施例で調製した粘着剤溶液を、乾燥後の厚さが約５０μｍとなるように流延塗布し、１００℃で２分間加熱乾燥させて粘着剤層を形成した。ＰＥＴフィルムＰとは別に、片面に離型処理が施されている（軽剥離性の）ポリエチレンテレフタレート（ＰＥＴ）フィルムＱ（厚さ：３８μｍ）を用意し、ＰＥＴフィルムＰの粘着材層の表面に、ＰＥＴフィルムＱをその離型処理が接触するように重ねて加圧ニップロ−ルを通して圧着し、貼り合わせた。その後、温度２３℃、相対湿度５０％の条件下で７日間養生を行なうことで、図１に示すように、粘着剤層の両面にそれぞれ離型処理を介してＰＥＴフィルムを有する両面粘着シートを得た。この両面粘着シートは、離型処理を介して設けられている２枚のＰＥＴフィルムを剥がすことで、基材のない粘着材層自体からなる粘着シートである。
得られた両面粘着シートの一方に設けられている厚さ３８μｍのＰＥＴフィルムＱを剥離し、露出した粘着剤層の表面に接するように、離型処理が施されていない厚さ１００μｍのＰＥＴフィルムＲ〔商品名：Ａ４１００、東洋紡績（株）製〕を重ね、加圧ニップロ−ルを通して圧着し、貼り合わせることで試験用シートを作製した。
【０１１６】
（２）測定−１
前記（１）において作製した試験用シートを２５ｍｍ×１５０ｍｍにカットしてサンプル片とし、得られたサンプル片の厚さ７５μｍのＰＥＴフィルムＰを剥離し、露出した粘着剤層の表面を厚さ２ｍｍのガラス板に、卓上ラミネート機を用いて圧着し、試験サンプルとした。得られた試験サンプルを２３℃、５０％ＲＨの条件下で２４時間放置した後、卓上型材料試験機ＳＴＡ−１２２５（（株）オリエンテック製）によりＰＥＴフィルムＲの一端を１８０゜の方向に引っ張り、１８０゜剥離における接着力（剥離速度：３００ｍｍ／ｍｉｎ）を測定した。評価は、下記の評価基準にしたがって行なった。
<評価基準>
○：接着力は１５Ｎ／２５ｍｍ以上であった。
△：接着力は１０Ｎ／２５ｍｍ以上１５Ｎ／２５ｍｍ未満であった。
×：接着力は１０Ｎ／２５ｍｍ未満であった。
【０１１７】
（３）測定−２
前記（１）において作製した試験用シートを２５ｍｍ×１５０ｍｍにカットしてサンプル片とし、得られたサンプル片の厚さ７５μｍのＰＥＴフィルムＰを剥離し、露出した粘着剤層の表面を厚さ２ｍｍのＩＴＯフィルムに、卓上ラミネート機を用いて圧着し、試験サンプルとした。得られた試験サンプルを２３℃、５０％ＲＨの条件下で２４時間放置した後、卓上型材料試験機ＳＴＡ−１２２５（（株）オリエンテック製）によりＰＥＴフィルムＲの一端を１８０゜の方向に引っ張り、１８０゜剥離における接着力（剥離速度：３００ｍｍ／ｍｉｎ）を測定した。評価は、下記の評価基準にしたがって行なった。
なお、ＩＴＯフィルムには、商品名；テトライトＴＣＦ  ＫＨ３００Ｎ０３−５０−Ｕ３Ｌ／Ｐ；尾池工業（株）を用いた。
<評価基準>
○：接着力は１０Ｎ／２５ｍｍ以上であった。
△：接着力は５Ｎ／２５ｍｍ以上１０Ｎ／２５ｍｍ未満であった。
×：接着力は５Ｎ／２５ｍｍ未満であった。
【０１１８】
−２．ヘイズ（ＨＡＺＥ；湿熱環境試験後の白化評価）−
前記（１）において作製した試験用シートを８０ｍｍ×７５ｍｍにカットしてサンプル片とし、得られたサンプル片の厚さ７５μｍのＰＥＴフィルムＰを剥離し、露出した粘着剤層の表面を厚さ１００μｍのＰＥＴフィルム〔商品名：Ａ４１００、東洋紡績（株）製〕に、卓上ラミネート機を用いて圧着し、試験サンプルとした。得られた試験サンプルを２３℃、５０％ＲＨの条件下で２４時間放置した後、さらに６０℃、９５％ＲＨの条件下で１ヶ月間放置することにより耐久性試験を行なった。この耐久性試験直後の粘着剤層の白度を下記の評価基準にしたがって目視にて確認した。
<評価基準>
○：粘着剤層の白化は認められなかった。
△：粘着層に若干の白化がみられた。
×：粘着剤層に白化が生じた。
【０１１９】
−３．耐久性（湿熱環境試験後の膨れの評価）−
前記（１）において作製した試験用シートを８０ｍｍ×７５ｍｍにカットしてサンプル片とし、得られたサンプル片の厚さ７５μｍのＰＥＴフィルムＰを剥離し、露出した粘着剤層の表面を厚さ１００μｍのＰＥＴフィルム〔商品名：Ａ４１００、東洋紡績（株）製〕に、卓上ラミネート機を用いて圧着し、試験サンプルとした。得られた試験サンプルを２３℃、５０％ＲＨの条件下で２４時間放置した後、さらに６０℃、９５％ＲＨの条件下で１ヶ月間放置することにより耐久性試験を行なった。この耐久性試験直後の耐久性の評価を下記の評価基準にしたがって目視にて確認した。
<評価基準>
○：膨れは認められなかった。
△：若干の膨れがみられた。
×：膨れが生じた。
【０１２０】
−４．ゲル比率−
以下の各実施例で調製した粘着剤溶液の各々について、下記（1）〜（7）に示す操作を行ない、下記式からゲル量を算出した。尚、下記式において、Ａは抽出後の丸底フラスコの重量（ｇ）を、Ｂは丸底フラスコの重量（ｇ）を、Ｃは試料の重量（ｇ）を、Ｄはガラス棒の重量（ｇ）を示す。
ゲル量［質量％］ ＝ １００−［（Ａ−Ｂ）／（Ｃ−Ｄ）］×１００
<操作>
（1）粘着剤溶液をＰＥＴ１００μｍフィルムセパレーター（剥離紙）上に塗布し、室温で３０分間風乾した後、１００℃で５分間本乾燥させ、フィルム状の感圧接着剤層を形成した。
（2）得られた感圧接着剤層を２３℃、相対湿度６５％の条件にて１０日間養生した。
（3）精秤したガラス棒（直径５ｍｍ×３０ｍｍ）に、フィルム状の前記感圧接着剤層を約１ｇ貼付し、デシケーター内で１時間乾燥させた。その後、精密天秤にて重量を正確に測定して試料とした。
（4）円筒濾紙（Ｎｏ．８４）の中に、上記（3）で得られた試料を入れた。
（5）１００ｍｌ程度の酢酸エチル（溶剤）をソックスレー抽出器の精秤した２００ｍｌ丸底フラスコに入れ、ソックスレー抽出を４時間実施した。
（6）冷却後、ロータリーエバポレーターにて丸底フラスコ内の酢酸エチル（溶剤）を揮発させた後、上記抽出分を含む丸底フラスコを１００℃で３時間及びデシケーター内で１時間乾燥させた。その後、精密天秤にて重量を正確に測定した。得られた重量をもとに、前記式からゲル量を計算した。
【０１２１】
［材料の準備］
＜アクリル系ポリマーの製造＞
（製造例１−１）：アクリル系ポリマー（Ａ−１）の製造
攪拌機、還流冷却器、逐次滴下装置、温度計を備えた反応装置に、ｎ−ブチルアクリレ−ト（ＢＡ）７４．０部、２−ヒドロキシエチルアクリレート（２ＨＥＡ）２０．０部、及びＮ−ビニルカプロラクタム（ＮＶＣ）６．０部からなる総量の３３％量（質量基準）、並びに酢酸エチル８０部を加えて加熱し、還流温度で２５分間、重合を行なった。次いで、還流温度条件下で上記総量の残量６７質量％を１００分間かけて滴下すると共に、酢酸エチル６７部及び２，２’−アゾビス（２，４−ジメチルバレロニトリル）０．０２７部を２１０分間かけて逐次滴下し、重合反応を行なった。
反応終了後、酢酸エチルにて希釈し、固形分約３５質量％、重量平均分子量（ＭｗＡ）：８４万、ガラス転移点（ＴｇＡ）：−４３℃、溶解性パラメーター（ＳＰＡ）：２２．２（Ｊ／ｃｍ３）１／２のアクリル系ポリマー（Ａ−１）の溶液を得た。
【０１２２】
（製造例１−２）：アクリル系ポリマー（Ａ−２）の製造
製造例１−１において、ｎ−ブチルアクリレ−ト（ＢＡ）を７４．０部から８０．０部に、２−ヒドロキシエチルアクリレート（２ＨＥＡ）を２０．０部から１０．０部に、Ｎ−ビニルカプロラクタム（ＮＶＣ）を６．０部から１０．０部に、それぞれ変更したこと以外は、製造例１−１と同様にして、アクリル系ポリマー（Ａ−２）の溶液を得た。
【０１２３】
（製造例１−３）：アクリル系ポリマー（Ａ−３）の製造
製造例１−１において、ｎ−ブチルアクリレ−ト（ＢＡ）を７４．０部から７０．０部に、２−ヒドロキシエチルアクリレート（２ＨＥＡ）を２０．０部から１０．０部に、Ｎ−ビニルカプロラクタム（ＮＶＣ）を６．０部から２０．０部に、それぞれ変更したこと以外は、製造例１−１と同様にして、アクリル系ポリマー（Ａ−３）の溶液を得た。
【０１２４】
（製造例１−４）：アクリル系ポリマー（Ａ−４）の製造
製造例１−１において、Ｎ−ビニルカプロラクタム（ＮＶＣ）６．０部を、Ｎ−ビニルピロリドン（ＮＶＰ）６．０部に代えたこと以外は、製造例１−１と同様にして、アクリル系ポリマー（Ａ−４）の溶液を得た。
【０１２５】
（製造例１−５）：アクリル系ポリマー（Ａ−５）の製造
製造例１−１において、Ｎ−ビニルカプロラクタム（ＮＶＣ）６．０部を、２−メトキシアクリレート（２−ＭＴＡ）６．０部に代えたこと以外は、製造例１−１と同様にして、アクリル系ポリマー（Ａ−５）の溶液を得た。
【０１２６】
（製造例１−６）：アクリル系ポリマー（Ａ−６）の製造
製造例１−１において、ｎ−ブチルアクリレ−ト（ＢＡ）７４．０部を、イソオクチルアクリレート（ｉＯＡ）８４．０部に代えると共に、２−ヒドロキシエチルアクリレート（２ＨＥＡ）を２０．０部から１０．０部に変更したこと以外は、製造例１−１と同様にして、アクリル系ポリマー（Ａ−６）の溶液を得た。
【０１２７】
（製造例１−７）：アクリル系ポリマー（Ａ−７）の製造
製造例１−１において、ｎ−ブチルアクリレ−ト（ＢＡ）を７４．０部から８０．０部に代えると共に、Ｎ−ビニルカプロラクタム（ＮＶＣ）を用いなかったこと以外は、製造例１−１と同様にして、アクリル系ポリマー（Ａ−７）の溶液を得た。
【０１２８】
上記で得られたアクリル系ポリマー（Ａ−１）〜（Ａ−７）の単量体組成、及びＴｇＡ、ＭｗＡ、ＳＰＡの値を下記表１に示す。
【０１２９】
【表１】
0005690241.tif 000003
【０１３０】
＜アクリル系オリゴマーの製造＞
（製造例２−１）：アクリル系オリゴマー（Ｂ−１）の製造
攪拌機、還流冷却器、逐次滴下装置、温度計を備えた反応装置に、トルエン１３．３部、メチルエチルケトン（ＭＥＫ）１３．３部を加えて加熱し、還流温度で１０分重合を行なった。次いで、還流温度条件下でｔ−ブチルメタクリレート（ｔＢＭＡ）５４．０部、メチルアクリレート（ＭＡ）３０．０部、２−ヒドロキシメチルアクリレート（２ＨＥＭＡ）１０．０部、Ｎ−ビニルカプロラクタム（ＮＶＣ）６．０部、トルエン１０部、メチルエチルケトン（ＭＥＫ）１０部、及び開始剤としてジメチル２，２−アゾビス（２−メチルプロピネート）〔商品名：Ｖ−６０１、和光純薬工業（株）製〕１３．３部を１８０分間かけて逐次滴下し、更に２３０分間、重合反応を行なった。反応終了後、固形分：約７０質量％、重量平均分子量（ＭｗＢ）：６１００、ガラス転移点（ＴｇＢ）：５３℃、溶解性パラメーター（ＳＰＢ）：２０．８（Ｊ／ｃｍ３）１／２のアクリル系オリゴマー（Ｂ−１）の溶液を得た。
【０１３１】
（製造例２−２）：アクリル系オリゴマー（Ｂ−２）の製造
製造例２−１において、ｔ−ブチルメタクリレート（ｔＢＭＡ）を５４．０部から４０．０部に、Ｎ−ビニルカプロラクタム（ＮＶＣ）を６．０部から２０．０部に、それぞれ変更したこと以外は、製造例２−１と同様にして、アクリル系オリゴマー（Ｂ−２）の溶液を得た。
【０１３２】
（製造例２−３）：アクリル系オリゴマー（Ｂ−３）の製造
製造例２−１において、ｔ−ブチルメタクリレート（ｔＢＭＡ）を５４．０部から２０．０部に、Ｎ−ビニルカプロラクタム（ＮＶＣ）を６．０部から４０．０部に、それぞれ変更したこと以外は、製造例２−１と同様にして、アクリル系オリゴマー（Ｂ−３）の溶液を得た。
【０１３３】
（製造例２−４）：アクリル系オリゴマー（Ｂ−４）の製造
製造例２−１において、Ｎ−ビニルカプロラクタム（ＮＶＣ）６．０部を、Ｎ−ビニルピロリドン（ＮＶＰ）６．０部に代えたこと以外は、製造例２−１と同様にして、アクリル系オリゴマー（Ｂ−４）の溶液を得た。
【０１３４】
（製造例２−５）：アクリル系オリゴマー（Ｂ−５）の製造
製造例２−１において、Ｎ−ビニルカプロラクタム（ＮＶＣ）６．０部を、２−メトキシアクリレート（２−ＭＴＡ）６．０部に代えたこと以外は、製造例２−１と同様にして、アクリル系オリゴマー（Ｂ−５）の溶液を得た。
【０１３５】
（製造例２−６）：アクリル系オリゴマー（Ｂ−６）の製造
製造例２−１において、ｔ−ブチルメタクリレート（ｔＢＭＡ）５４．０部及びメチルアクリレート（ＭＡ）３０．０部を、イソブチルメタクリレート（ｉＢＭＡ）８４．０部に変更したこと以外は、製造例２−１と同様にして、アクリル系オリゴマー（Ｂ−６）の溶液を得た。
【０１３６】
（製造例２−７）：アクリル系オリゴマー（Ｂ−７）の製造
製造例２−１において、ｔ−ブチルメタクリレート（ｔＢＭＡ）５４．０部及びメチルアクリレート（ＭＡ）３０．０部を、シクロヘキシルメタクリレート（ＣＨＭＡ）８４．０部に変更したこと以外は、製造例２−１と同様にして、アクリル系オリゴマー（Ｂ−７）の溶液を得た。
【０１３７】
（製造例２−８）：アクリル系オリゴマー（Ｂ−８）の製造
製造例２−１において、ｔ−ブチルメタクリレート（ｔＢＭＡ）を５４．０部から４４．０部に、２−ヒドロキシメチルアクリレート（２ＨＥＭＡ）を１０．０部から５０．０部に、それぞれ変更すると共に、メチルアクリレート（ＭＡ）３０．０部を用いなかったこと以外は、製造例２−１と同様にして、アクリル系オリゴマー（Ｂ−８）の溶液を得た。
【０１３８】
（製造例２−９）：アクリル系オリゴマー（Ｂ−９）の製造
製造例２−１において、ｔ−ブチルメタクリレート（ｔＢＭＡ）を５４．０部から９０．０部に変更し、メチルアクリレート（ＭＡ）３０．０部及びＮ−ビニルカプロラクタム（ＮＶＣ）１０．０部を用いなかったこと以外は、製造例２−１と同様にして、アクリル系オリゴマー（Ｂ−９）の溶液を得た。
【０１３９】
（製造例２−１０）：アクリル系オリゴマー（Ｂ−１０）の製造
製造例２−１において、ジメチル２，２−アゾビス（２−メチルプロピネート）（開始剤）１３．３部を３０．０部に変更したこと以外は、製造例２−１と同様にして、アクリル系オリゴマー（Ｂ−１０）の溶液を得た。
【０１４０】
（製造例２−１１）：アクリル系オリゴマー（Ｂ−１１）の製造
製造例２−１において、ジメチル２，２−アゾビス（２−メチルプロピネート）（開始剤）１３．３部を３．３部に変更したこと以外は、製造例２−１と同様にして、アクリル系オリゴマー（Ｂ−１１）の溶液を得た。
【０１４１】
（製造例２−１２）：アクリル系オリゴマー（Ｂ−１２）の製造
製造例２−１において、ｔ−ブチルメタクリレート（ｔＢＭＡ）を５４．０部から４４．０部に、２−ヒドロキシメチルアクリレート（２ＨＥＭＡ）を１０．０部から２０．０部に、それぞれ変更したこと以外は、製造例２−１と同様にして、アクリル系オリゴマー（Ｂ−１２）の溶液を得た。
【０１４２】
（製造例２−１３）：アクリル系オリゴマー（Ｂ−１３）の製造
製造例２−１において、ジメチル２，２−アゾビス（２−メチルプロピネート）（開始剤）１３．３部を３３．３部に変更したこと以外は、製造例２−１と同様にして、アクリル系オリゴマー（Ｂ−１３）の溶液を得た。
【０１４３】
（製造例２−１４）：アクリル系オリゴマー（Ｂ−１４）の製造
製造例２−１において、ｔ−ブチルメタクリレート（ｔＢＭＡ）を５４．０部から３９．０部に、２−ヒドロキシメチルアクリレート（２ＨＥＭＡ）を１０．０部から５５．０部に、それぞれ変更すると共に、メチルアクリレート（ＭＡ）３０．０部を用いなかったこと以外は、製造例２−１と同様にして、アクリル系オリゴマー（Ｂ−１４）の溶液を得た。
【０１４４】
（製造例２−１５）：アクリル系オリゴマー（Ｂ−１５）の製造
製造例２−１において、ｔ−ブチルメタクリレート（ｔＢＭＡ）を５４．０部から９０．０部に、２−ヒドロキシメチルアクリレート（２ＨＥＭＡ）を１０．０部から４．０部に、それぞれ変更すると共に、メチルアクリレート（ＭＡ）３０．０部を用いなかったこと以外は、製造例２−１と同様にして、アクリル系オリゴマー（Ｂ−１５）の溶液を得た。
【０１４５】
（製造例２−１６）：アクリル系オリゴマー（Ｂ−１６）の製造
製造例２−１において、ｔ−ブチルメタクリレート（ｔＢＭＡ）を５４．０部から８７．０部に、Ｎ−ビニルカプロラクタム（ＮＶＣ）６．０部から３．０部に、それぞれ変更すると共に、メチルアクリレート（ＭＡ）３０．０部を用いなかったこと以外は、製造例２−１と同様にして、アクリル系オリゴマー（Ｂ−１６）の溶液を得た。
【０１４６】
（製造例２−１７）：アクリル系オリゴマー（Ｂ−１７）の製造
製造例２−１において、ｔ−ブチルメタクリレート（ｔＢＭＡ）を５４．０部から３５．０部に、Ｎ−ビニルカプロラクタム（ＮＶＣ）６．０部から５５．０部に、それぞれ変更すると共に、メチルアクリレート（ＭＡ）３０．０部を用いなかったこと以外は、製造例２−１と同様にして、アクリル系オリゴマー（Ｂ−１７）の溶液を得た。
【０１４７】
上記で得られたアクリル系オリゴマー（Ｂ−１）〜（Ｂ−１７）の単量体組成、及びＴｇＢ、ＭｗＢ、ＳＰＢの値を下記表２に示す。
【０１４８】
【表２】
0005690241.tif 000004
【０１４９】
（実施例１）
−粘着剤溶液の調製−
以下の手順にしたがって、粘着剤溶液（粘着剤組成物）を調製した。
アクリル系ポリマーである上記アクリル系共重合体（Ａ−１）の溶液１００部（固形分）と、上記アクリル系オリゴマー（Ｂ−１）の溶液２０部（固形分）と、イソシアネート系架橋剤（商品名：スミジュールＮ７５、スミトモバイエルウレタン社製；ヘキサメチレンジイソシアネート（ＨＭＤＩ）系架橋剤）０．２部（固形分）と、促進剤（商品名：アデカスタブＯＴ−１、ＡＤＥＫＡ社製；ジオクチルチンジラウレート（ＤＯＴＤＬ））０．００１部（固形分）とを混合し、粘着剤溶液を調製した。得られた粘着剤溶液のゲル分は、６４質量％であった。
【０１５０】
この粘着剤溶液を用いて、上記「１．接着力」の評価と同様の方法により試験用シートを作製し、この試験用シートを用いて測定、評価を行なった。
【０１５１】
−タッチパネルの作製−
次に、支持基材としてガラス板を用意し、この一方の表面に蒸着によりＩＴＯ層を形成した。上記の「１．接着力」の評価で作製した両面粘着シートの作製方法と同様にして、図１に示すように、粘着剤層１１の一方の側に厚さ３８μｍのＰＥＴフィルム１５を、他方の側に厚さ７５μｍのＰＥＴフィルム１３を有する両面粘着シートを作製した。なお、粘着剤層は、各ＰＥＴフィルムに施された離型処理で形成された離型層１７を介して接着され、離型層１７とＰＥＴフィルム１３，１５との間で容易に剥離することができ、ＰＥＴフィルム１５はこれより厚い７５μｍ厚のＰＥＴフィルム１３より更に容易に剥離可能（軽剥離）なようになっている。
得られた両面粘着シートを用い、両面粘着シートの一方に設けられている厚さ３８μｍのＰＥＴフィルム１５を剥離し、露出した粘着剤層１１の表面に接するように、カバーフィルムとして離型処理が施されていない厚さ１００μｍのＰＥＴフィルム〔商品名：Ａ４１００、東洋紡績（株）製〕を重ねて加圧ニップロ−ルを通して圧着し、貼り合わせた。このようにして、カバーシート（不図示）を作製した。
このカバーシートから厚さ７５μｍのＰＥＴフィルム１３を剥離し、露出した粘着剤層１１の表面を、ＩＴＯ層が形成されたガラス板のＩＴＯ層表面に加熱圧着し、貼り合わせた。
以上のようにして、図２に示すように、ガラス板２７に蒸着されたＩＴＯ層２３の表面に、粘着剤層２１を介してカバーフィルム２５を保護材として含むカバーシート３０が重層された構造のタッチパネルを作製した。
【０１５２】
（実施例２〜１７、比較例１〜７）
実施例１において、アクリル系ポリマー（Ａ）の溶液、アクリル系オリゴマー（Ｂ）の溶液、架橋剤（Ｃ）、及び促進剤の種類や量を下記表３に示すように変更したこと以外は、実施例１と同様にして、粘着剤溶液を調製した。得られた各粘着剤溶液のゲル分は、表３に併せて示す。また、実施例１と同様にして、各実施例等で調製した粘着剤溶液を用いて、両面粘着シートを作製すると共に、タッチパネルを作製した。
【０１５３】
【表３】
0005690241.tif 000005
【０１５４】
前記表３に示すように、実施例では、粘着剤層の白化現象が改善され、また粘着剤層におけるブリードアウトもみられず、ガラス及びＩＴＯフィルムに対して良好な接着性を示した。これに対し、比較例では、白化現象を防ぎながら、接着性をも両立することは困難であった。
【産業上の利用可能性】
【０１５５】
本発明は、液晶表示装置等の表示装置などの光学部材やタッチパネルなどに用いられる部材の接着用途に好適に用いられる。
【符号の説明】
【０１５６】
１１，２１・・・粘着剤層
１３，１５・・・ＰＥＴフィルム
２５・・・カバーフィルム
【図１】
0005690241.tif 000006
【図２】
0005690241.tif 000007